(57)【要約】【課題】温度や湿度の変化による影響にも耐えて化粧板との接着性を維持できる防湿シートを提供すること。【解決手段】２軸延伸ポリエチレンテレフタレートフィルムの上に無機酸化物蒸着層を設け、その上にポリビニルアルコールを含む樹脂層を設けてなる防湿シートにおいて、前記樹脂層の表出面に接着用プライマー層を設け、前記２軸延伸ポリエチレンテレフタレートフィルムの前記無機酸化物蒸着層を設けた面とは反対側の面にプラズマを利用したリアクティブエッチング処理を施してなることを特徴とする。【選択図】  図１
2015077710.tif 000002
【特許請求の範囲】
【請求項１】
２軸延伸ポリエチレンテレフタレートフィルムの上に無機酸化物蒸着層を設け、その上にポリビニルアルコールを含む樹脂層を設けてなる防湿シートにおいて、前記樹脂層の表出面に接着用プライマー層を設け、前記２軸延伸ポリエチレンテレフタレートフィルムの前記無機酸化物蒸着層を設けた面とは反対側の面にプラズマを利用したリアクティブエッチング処理を施してなることを特徴とする防湿シート。
【発明の詳細な説明】
【技術分野】
【０００１】
本発明は、室内のドアパネルなどに用いる化粧板に、室内での温度や湿度の変化による吸湿・放湿などが原因で発生する反りを防止するために、化粧板の裏面に貼り合わせて用いる防湿シートに関する。
【背景技術】
【０００２】
従来前記用途に用いる化粧板としては、合板、中密度繊維板（ＭＤＦ）、ベニア板、ボード材、その他の多層構造の木質系基材の表面に、隠蔽性を与えるためのベタ印刷層や意匠性を向上させるための絵柄摸様層を印刷した化粧シートを貼り合わせたものが一般的に知られている。そして、これらの化粧板には、温度や湿度による変形（反り、寸法変化）を防止するために、その裏面に塗料を塗ったり、防湿シートを貼り合せたりする方法が知られている。
【０００３】
しかしながら、前記各種化粧板に接着性を有し、防湿性を有する防湿シートに用いる材質としては、単にその間に接着剤を塗布したり、界面に接着性の処理を施したりするだけでは十分な接着性は見込めなかった。特に前記のような温度や湿度の変化による影響に耐えることも要求されるようなものでは十分な接着性を維持することができなかった。
【先行技術文献】
【特許文献】
【０００４】
【特許文献１】特許第４９４６３５０号
【発明の概要】
【発明が解決しようとする課題】
【０００５】
本発明はこの課題を解決するためになされたものであり、すなわちその課題とするところは、温度や湿度の変化による影響にも耐えて化粧板との接着性を維持できる防湿シートを提供することにある。
【課題を解決するための手段】
【０００６】
本発明はこの課題を解決したものであり、すなわちその請求項１記載の発明は、２軸延伸ポリエチレンテレフタレートフィルムの上に無機酸化物蒸着層を設け、その上にポリビニルアルコールを含む樹脂層を設けてなる防湿シートにおいて、前記樹脂層の表出面に接着用プライマー層を設け、前記２軸延伸ポリエチレンテレフタレートフィルムの前記無機酸化物蒸着層を設けた面とは反対側の面にプラズマを利用したリアクティブエッチング処理を施してなることを特徴とする防湿シートである。
【発明の効果】
【０００７】
本発明はその請求項１記載の発明により、２軸延伸ポリエチレンテレフタレートフィルムの裏面に施したリアクティブエッチング処理により、通常の接着剤を用いても、時間経過後であっても、化粧板との良好な接着強度を維持することを可能とした。
【図面の簡単な説明】
【０００８】
【図１】本発明の防湿シートの一実施例の断面の形状を示す説明図である。
【発明を実施するための形態】
【０００９】
以下、本発明を図面に基づき詳細に説明する。図１に本発明の防湿シートの一実施例の断面の形状を示す。２軸延伸ポリエチレンテレフタレートフィルム１の上に無機酸化物蒸着層２、ポリビニルアルコールを含む樹脂層３、接着用プライマー層４を設けてなる。前記接着用プライマー層４には裏面用化粧シートなど（図示せず）を適宜接着し、前記２軸延伸ポリエチレンテレフタレートフィルム１の前記無機酸化物蒸着層を設けた面とは反対側の面にはプラズマを利用したリアクティブエッチング処理を施してなり、化粧板基材の裏面側など（図示せず）へ接着してなる。
【００１０】
本発明における２軸延伸ポリエチレンテレフタレートフィルム１としては、フィルムあるいはシート状のものであり、厚みは巻き取り加工適性、印刷適性などを考慮して１０〜１００μｍ程度であればよい。本発明の防湿シートは化粧板の裏面に設けるものであるから、フィルムの色等は特に重要視されない場合が多い。着色でも、透明でも適宜使用可能となる。
【００１１】
本発明における無機酸化物蒸着層２としては、酸化アルミニウム、酸化珪素、酸化錫、酸化マグネシウム、あるいは、それらの混合物などの無機酸化物からなる層であり、防湿性を有する層であればよい。高温高湿環境での耐性を考慮するとこれらの中では、特に酸化アルミニウム及び酸化珪素を用いることがより好ましい。ただし、本発明の無機酸化物層は、上述した無機酸化物に限定されず、上記条件に適合する材料であれば用いることが可能である。
【００１２】
無機酸化物蒸着層２の厚さは、用いられる無機化合物の種類・構成により最適条件が異なるが、一般的には５〜３００ｎｍの範囲内が望ましく、その値は適宜選択される。ただし膜厚が５ｎｍ未満であると均一な膜が得られないことや膜厚が十分ではないことがあり、防湿シートとしての機能を十分に果たすことができない場合がある。また、膜厚が３００ｎｍを越える場合は薄膜の残留応力によりフレキシビリティを保持させることができず、成膜後外的要因により、薄膜に亀裂を生じるおそれがあるので問題がある。より好ましくは、１０〜１５０ｎｍの範囲内にあることが好ましい。
【００１３】
無機酸化物蒸着層２を前記２軸延伸ポリエチレンテレフタレートフィルム１に積層する方法としては、真空蒸着法、スパッタリング法、イオンプレーティング法、プラズマ気相成長法（ＣＶＤ）などを用いることができる。ただし、生産性を考慮すれば、現時点では真空蒸着法が最も優れている。真空蒸着法の加熱手段としては電子線加熱方式や抵抗加熱方式、誘導加熱方式のいずれかの方式を用いることが好ましいが、蒸発材料の選択性の幅広さを考慮すると電子線加熱方式または抵抗加熱方式を用いることがより好ましい。また蒸着薄膜層と基材の密着性及び蒸着薄膜層の緻密性を向上させるために、プラズマアシスト法やイオンビームアシスト法を用いて蒸着することも可能である。また、蒸着膜の透明性を上げるために蒸着の際、酸素等の各種ガスなど吹き込む反応蒸着を用いても一向に構わない。
【００１４】
本発明におけるポリビニルアルコールを含む樹脂層３としては、ポリビニルアルコールあるいはポリビニルアルコールに酸化珪素、酸化マグネシウム、酸化アルミニウムに代表される無機酸化物を添加した組成物が使用可能であり、これを前記無機酸化物蒸着層２の表面にロールコート法、グラビアコート法等の周知の塗布方法で塗布形成することが可能となる。
【００１５】
本発明におけるプライマー層４は、前記ポリビニルアルコールを含む樹脂層３と貼着される木質系ボードなどの基材（図示せず）との十分な密着強度を得るために設けるものであり、例えばイソシアネート硬化型ウレタン樹脂系や変性酢酸ビニル樹脂エマルジョン系等の各種ラミネート用接着剤との接着性を十分確保できれば、特に規定されるものではないが、ウレタン系樹脂、アクリル系樹脂、エチレン−酢酸ビニル系樹脂、塩化ビニル−酢酸ビニル共重合系樹脂、ポリアミド系樹脂、ポリエステル系樹脂等のプライマーを上げることが出来る。中でもポリエステルポリオールとイソシアネート化合物の配合による２液硬化型ウレタン樹脂系のプライマーが有効である。プライマー層を設ける方法としては、ロールコート法やグラビア印刷法等の適宜の塗布手段を用いて形成することができる。
【００１６】
適宜設ける裏面化粧紙としては、本発明の防湿シートを貼り合せた化粧板の裏面側に意匠性を持たせるために用いられる。化粧板の表面側に用いられる化粧紙と同様のものが使用可能であるが、特にこれに限定するものではなく。ベタ単色のシートを貼り合せるものであっても良い。
【実施例１】
【００１７】
２軸延伸ポリエチレンテレフタレートフィルム１としてＰＥＴ：東レ（株）製「ルミラーＴＭ」厚さ１２μｍを用い、この片面に無機酸化物蒸着層２として酸化アルミニウムを電子線加熱方式の反応蒸着により厚さ２０ｎｍで製膜した。
次にこの蒸着面にポリビニルアルコールを含む樹脂層３として、テトラエトキシシラン１０．４ｇと塩酸（０．１Ｎ）８９．６ｇを３０分間攪拌して加水分解させた固形分３重量％（ＳｉＯ２換算）の加水分解溶液とポリビニルアルコール３重量％溶液（重量比で水９０対イソプロピルアルコール１０）が重量比で６：４となる混合溶液をグラビアコート法により乾燥後０．４μｍとなるように塗布し乾燥した。
最後に、２軸延伸ポリエチレンテレフタレートフィルム１の無機酸化物蒸着層２を設けた側とは反対側の面に、プラズマを利用したリアクティブエッチング処理を施した。この際の電極には周波数１３．５６ＭＨｚの高周波電源を用い、自己バイアス値は４５０Ｖ、Ｅｄ値は２１０Ｗ・ｍ２・秒とした。
【００１８】
前記ポリビニルアルコールを含む樹脂層３の表面側に、プライマー層４としてシリカ粉末を含有する２液ウレタン系プライマー樹脂「ラミスター」（東洋インキ製造（株）製）を用い、グラビア印刷法により乾燥後が２ｇ／ｍ２となるように塗布した。これにより本発明の防湿シートを得た。
【００１９】
＜比較例１＞
リアクティブエッチング処理を行なわなかった以外は実施例１と同様にして防湿シートを得た。
【００２０】
＜比較例２＞
リアクティブエッチング処理の変わりに、放電量３０Ｗ・分／ｍ２でのコロナ処理を行なった以外は実施例１と同様にして防湿シートを得た。
【００２１】
＜評価＞
以上のようにして得た防湿シートの２軸延伸ポリエチレンテレフタレートフィルム１の酸化物蒸着層２を設けた側とは反対側の面に、接着剤（コニシ（株）製エチレン酢酸ビニル系接着剤２液タイプ）を６５ｇ／ｍ２で塗布し、ＭＤＦ基材（ホクシン（株）製２．５ｍｍ）と貼りあわせた。そして２４時間養生後、２５ｍｍ幅の試験片を引っ張り速度２００ｍｍ／分で１８０°剥離試験を行ない、接着強度を測定した。結果を表１に示す。
【００２２】
【表１】
2015077710.tif 000003
【００２３】
実施例１は接着強度が高く、剥離界面もＭＤＦが材破したことから、プラズマを利用したリアクティブエッチング処理面と接着剤との接着が十分に得られていた。しかし、比較例１および比較例２は接着強度が低く、剥離界面が２軸延伸ポリエチレンテレフタレートフィルム１と接着剤との界面で剥離していることから、接着が不十分であった。
【産業上の利用可能性】
【００２４】
本発明の防湿シートは室内のドアパネルなどに用いる化粧板の裏面に貼り合わせて室内での温度や湿度の変化による吸湿・放湿などが原因で発生する反りを防止するものとして利用可能である。
【符号の説明】
【００２５】
１…２軸延伸ポリエチレンテレフタレートフィルム
２…無機酸化物蒸着層
３…ポリビニルアルコールを含む樹脂層
４…プライマー層
【図１】
2015077710.tif 000004